(57)【要約】【課題】多くの紫外線硬化樹脂に適用可能な、紫外線硬化樹脂の状態を容易に推定できる状態推定方法を提供する。【解決手段】ＣＰＵが蛍光検出用ヘッド部１０４へ照射指令を与える（ステップＳ４）と、蛍光検出用ヘッド部１０４は、検出用紫外線を対象とする紫外線硬化樹脂へ照射する。続いて、ＣＰＵは、検出用紫外線を受けて当該紫外線硬化樹脂に含まれる光重合開始剤により放射される蛍光の蛍光強度を、蛍光検出用ヘッド部１０４から取得する（ステップＳ６）。そして、ＣＰＵは、記憶部４６から所定数の過去の蛍光強度データを読出し、平均化処理（移動平均）を実行して、当該時点の蛍光強度を算出する（ステップＳ１２）。さらに、ＣＰＵは、算出された蛍光強度に基づいて、紫外線硬化樹脂の状態推定処理を実行する（ステップＳ１４）。【選択図】図１３
2007248244.tif 000002
【特許請求の範囲】
【請求項１】
モノマーまたはオリゴマーの少なくとも一方からなる主剤と、光重合開始剤とを含む紫外線硬化樹脂の状態を推定する方法であって、
前記紫外線硬化樹脂に紫外線を照射する照射ステップと、
前記照射ステップにおいて照射される紫外線を受けて、前記光重合開始剤によって放射される蛍光を検出する検出ステップと、
前記検出ステップにおいて検出される蛍光に基づいて、前記紫外線硬化樹脂の状態を推定する推定ステップとからなる、紫外線硬化樹脂の状態推定方法。
【請求項２】
前記推定ステップは、前記紫外線硬化樹脂に対する硬化反応を生じさせるための硬化用紫外線の照射中において、前記紫外線硬化樹脂における硬化反応に伴って生じる蛍光強度の時間的変化に基づいて、前記紫外線硬化樹脂の状態を推定する、請求項１に記載の紫外線硬化樹脂の状態推定方法。
【請求項３】
前記推定ステップは、蛍光強度の増加に続いて、蛍光強度の増加速度の低下、蛍光強度の増加停止、および蛍光強度の減少のいずれかが生じた時点で、前記光重合開始剤が実質的に消費されたとみなす、請求項２に記載の紫外線硬化樹脂の状態推定方法。
【請求項４】
前記推定ステップは、蛍光強度の増加に続いて、蛍光強度の増加速度の低下、蛍光強度の増加停止、および蛍光強度の減少のいずれかが生じた時点で、前記紫外線硬化樹脂が最大硬化度に到達したとみなす、請求項２に記載の紫外線硬化樹脂の状態推定方法。
【請求項５】
前記推定ステップは、蛍光強度の増加開始後において、増加開始前における蛍光強度に対するその蛍光強度の差または比が予め設定されたしきい値を超過した時点で、前記紫外線硬化樹脂が特定の硬化度に到達したとみなす、請求項２に記載の紫外線硬化樹脂の状態推定方法。
【請求項６】
前記推定ステップは、その蛍光強度が予め設定されたしきい値を超過した時点で、前記紫外線硬化樹脂が特定の硬化度に到達したとみなす、請求項２に記載の紫外線硬化樹脂の状態推定方法。
【請求項７】
前記推定ステップは、検出される蛍光強度の時間的変化と、予め設定された基準となる時間的変化とを比較することにより前記紫外線硬化樹脂の状態を推定する、請求項２に記載の紫外線硬化樹脂の状態推定方法。
【請求項８】
前記推定ステップは、特定の基準時点から蛍光強度が特定の時間的変化を生じるまでの所要時間を取得し、当該取得した所要時間を予め設定された基準値と比較することにより前記紫外線硬化樹脂の状態を推定する、請求項２に記載の紫外線硬化樹脂の状態推定方法。
【請求項９】
前記推定ステップは、前記紫外線硬化樹脂に対する硬化反応を生じさせるための硬化用紫外線の照射前において検出される蛍光強度に基づいて、前記紫外線硬化樹脂の状態を推定する、請求項１に記載の紫外線硬化樹脂の状態推定方法。
【請求項１０】
前記推定ステップは、前記紫外線硬化樹脂に対する硬化反応を生じさせるための硬化用紫外線の照射後において検出される蛍光強度に基づいて、前記紫外線硬化樹脂の状態を推定する、請求項１に記載の紫外線硬化樹脂の状態推定方法。
【請求項１１】
前記推定ステップは、硬化反応を生じた後の前記紫外線硬化樹脂から検出される蛍光強度に基づいて、前記紫外線硬化樹脂に蓄積されている構造的ストレスの状態を推定する、請求項１に記載の紫外線硬化樹脂の状態推定方法。
【請求項１２】
前記照射ステップは、周期的に強度変化する、前記光重合開始剤によって放射される蛍光を検出するための検出用紫外線を照射し、
前記検出ステップは、
前記紫外線硬化樹脂から放射される光を受光する受光ステップと、
前記受光ステップにおいて受光される光から前記検出紫外線の強度変化周期に対応する周期成分を前記蛍光として抽出する抽出ステップとを含む、請求項１〜１１のいずれか１項に記載の紫外線硬化樹脂の状態推定方法。
【請求項１３】
前記硬化用紫外線は、時間的に略一定の強度を有する紫外線であり、
前記検出用紫外線は、所定周期で放射され、パルス状の光強度を有する紫外線である、請求項１２に記載の紫外線硬化樹脂の状態推定方法。
【発明の詳細な説明】
【技術分野】
【０００１】
この発明は紫外線を照射されることで硬化する紫外線硬化樹脂の状態を推定する方法に関し、特に光重合開始剤の特性に基づいて紫外線硬化樹脂の状態を推定する方法に関するものである。
【背景技術】
【０００２】
近年、多くの産業分野において、接着剤やコーティング剤の硬化方法として紫外線硬化法（Ultra Violet Curing）が利用されている。紫外線硬化法は、熱エネルギーを利用する熱硬化方法に比較して、有害物質を大気中に放散しない、硬化時間が短い、熱に弱い製品にも適応できるなどの多くの利点を有しているからである。
【０００３】
紫外線硬化法では、紫外線照射前においては主に液体である一方、紫外線照射後においては固体に変化する紫外線硬化樹脂が用いられる。このような紫外線硬化樹脂は、主剤としてモノマーおよびオリゴマーの少なくとも一方を含み、さらに光重合開始剤を含む。光重合開始剤は、照射される紫外線を受けてラジカルやカチオンを発生し、発生したラジカルやカチオンがモノマーやオリゴマーと重合反応を生じる。この重合反応に伴いモノマーやオリゴマーはポリマーに変化し、分子量が極めて大きくなるとともに、融点が低下する。この結果、紫外線硬化樹脂は液体状態を維持できなくなって固体に変化する。したがって、紫外線硬化法においては、紫外線硬化樹脂の硬化度は、重合度に応じて定まることになる。
【０００４】
一方、目視による紫外線硬化樹脂の硬化度や品質異常有無の判断は困難であり、硬化反応（重合反応）に伴う紫外線硬化樹脂の状態を容易に判断する方法が要望されている。そこで、たとえば特許第２６５１０３６号公報（特許文献１）には、硬化可能コーティング材料の硬化程度を監視する方法が開示されている。この方法によれば、紫外線硬化可能材料と、硬化可能材料の硬化度の関数として変化するような発光を行なう蛍光成分を含むプローブとからなる材料系に対して、紫外線硬化可能材料の硬化度を測定するためにプローブの発光を測定するステップからなる。
【特許文献１】特許第２６５１０３６号公報
【発明の開示】
【発明が解決しようとする課題】
【０００５】
しかしながら、上述の特許第２６５１０３６号公報（特許文献１）に開示されるように、硬化可能材料の硬化度の関数として変化するように発光するプローブを紫外線硬化樹脂に添加する方法は、汎用的な紫外線硬化法に適用することが困難である場合が多い。すなわち、上述のプローブのように特別な材料を添加することはコスト的に不利であり、また、品質上の観点からそのようなプローブを添加することが許されない場合も多い。
【０００６】
そこで、この発明は、かかる問題を解決するためになされたものであり、その目的は、多くの紫外線硬化樹脂に適用可能な、紫外線硬化樹脂の状態を容易に推定できる状態推定方法を提供することである。
【課題を解決するための手段】
【０００７】
本願発明者らは、紫外線硬化樹脂に対する紫外線照射に応じて、紫外線硬化樹脂に含まれる光重合開始剤自体が紫外線硬化樹脂の状態（たとえば、硬化度）と相関のある観測可能な蛍光を放射することを発見し、この発見に基づいて新たな紫外線硬化樹脂の状態推定方法を発明した。
【０００８】
この発明によれば、モノマーまたはオリゴマーの少なくとも一方からなる主剤と、光重合開始剤とを含む紫外線硬化樹脂の状態を推定する方法である。この発明に係る方法は、紫外線硬化樹脂に紫外線を照射する照射ステップと、照射ステップにおいて照射される紫外線を受けて、光重合開始剤によって放射される蛍光を検出する検出ステップと、検出ステップにおいて検出される蛍光に基づいて、紫外線硬化樹脂の状態を推定する推定ステップとからなる。
【０００９】
この発明によれば、紫外線硬化樹脂に紫外線を照射し、紫外線硬化樹脂に含まれる光重合開始剤から紫外線硬化樹脂の状態（たとえば、硬化度）と相関のある蛍光を放射させる。そして、光重合開始剤によって放射される蛍光に基づいて、紫外線硬化樹脂の状態を推定する。これにより、上述のプローブのように特別な材料を添加することなく、紫外線硬化樹脂の状態を推定できる。
【００１０】
好ましくは、推定ステップは、紫外線硬化樹脂に対する硬化反応を生じさせるための硬化用紫外線の照射中において、紫外線硬化樹脂における硬化反応に伴って生じる蛍光強度の時間的変化に基づいて、紫外線硬化樹脂の状態を推定する。
【００１１】
さらに好ましくは、推定ステップは、蛍光強度の増加に続いて、蛍光強度の増加速度の低下、蛍光強度の増加停止、および蛍光強度の減少のいずれかが生じた時点で、光重合開始剤が実質的に消費されたとみなす。
【００１２】
さらに好ましくは、推定ステップは、蛍光強度の増加に続いて、蛍光強度の増加速度の低下、蛍光強度の増加停止、および蛍光強度の減少のいずれかが生じた時点で、紫外線硬化樹脂が最大硬化度に到達したとみなす。
【００１３】
さらに好ましくは、推定ステップは、蛍光強度の増加開始後において、増加開始前における蛍光強度に対するその蛍光強度の差または比が予め設定されたしきい値を超過した時点で、紫外線硬化樹脂が特定の硬化度に到達したとみなす。
【００１４】
さらに好ましくは、推定ステップは、その蛍光強度が予め設定されたしきい値を超過した時点で、紫外線硬化樹脂が特定の硬化度に到達したとみなす。
【００１５】
さらに好ましくは、推定ステップは、検出される蛍光強度の時間的変化と、予め設定された基準となる時間的変化とを比較することにより紫外線硬化樹脂の状態を推定する。
【００１６】
さらに好ましくは、推定ステップは、特定の基準時点から蛍光強度が特定の時間的変化を生じるまでの所要時間を取得し、当該取得した所要時間を予め設定された基準値と比較することにより紫外線硬化樹脂の状態を推定する。
【００１７】
また好ましくは、推定ステップは、紫外線硬化樹脂に対する硬化反応を生じさせるための硬化用紫外線の照射前において検出される蛍光強度に基づいて、紫外線硬化樹脂の状態を推定する。
【００１８】
また好ましくは、推定ステップは、紫外線硬化樹脂に対する硬化反応を生じさせるための硬化用紫外線の照射後において検出される蛍光強度に基づいて、紫外線硬化樹脂の状態を推定する。
【００１９】
また好ましくは、推定ステップは、硬化反応を生じた後の紫外線硬化樹脂から検出される蛍光強度に基づいて、紫外線硬化樹脂に蓄積されている構造的ストレスの状態を推定する。
【００２０】
また好ましくは、照射ステップは、周期的に強度変化する、光重合開始剤によって放射される蛍光を検出するための検出用紫外線を照射し、検出ステップは、紫外線硬化樹脂から放射される光を受光する受光ステップと、受光ステップにおいて受光される光から検出紫外線の強度変化周期に対応する周期成分を蛍光として抽出する抽出ステップとを含む。
【００２１】
さらに好ましくは、硬化用紫外線は、時間的に略一定の強度を有する紫外線であり、検出用紫外線は、所定周期で放射され、パルス状の光強度を有する紫外線である。
【発明の効果】
【００２２】
この発明によれば、多くの紫外線硬化樹脂に適用可能な、紫外線硬化樹脂の状態を容易に推定できる状態推定方法を実現できる。
【発明を実施するための最良の形態】
【００２３】
この発明の実施の形態について、図面を参照しながら詳細に説明する。なお、図中の同一または相当部分については、同一符号を付してその説明は繰返さない。
【００２４】
この発明の実施の形態に従う紫外線硬化樹脂の状態推定方法は、本願発明者らが発見した、紫外線照射に応じて紫外線硬化樹脂に含まれる光重合開始剤自体が当該紫外線硬化樹脂の状態（たとえば、硬化度）と相関のある観測可能な蛍光を放射する現象に基づくものである。
【００２５】
図１は、この発明の実施の形態に従う紫外線硬化樹脂の状態推定方法を実現する一実施形態の概略構成図である。
【００２６】
図１を参照して、この発明の実施の形態に従う紫外線硬化樹脂の状態推定方法は、状態推定装置１００と、硬化用紫外線照射装置２００とを用いて、試料台６上に配置された紫外線硬化樹脂１２の状態を推定する。そして、状態推定装置１００は、硬化用紫外線照射装置２００からの硬化用紫外線５４により硬化反応を生じる紫外線硬化樹脂１２の状態を推定する。
【００２７】
状態推定装置１００は、蛍光検出用ヘッド部１０４と、状態推定部１０２とからなる。蛍光検出用ヘッド部１０４は、状態推定部１０２から受けた照射指令に応じて、蛍光を検出するための検出用紫外線５０を紫外線硬化樹脂１２に向けて照射する一方、紫外線硬化樹脂１２から放射される蛍光５２を受光して、検出される蛍光強度を状態推定部１０２へ出力する。
【００２８】
状態推定部１０２は、硬化用紫外線照射装置２００からの照射状態信号に基づいて、蛍光検出用ヘッド部１０４へ照射指令を与える。そして、状態推定部１０２は、蛍光検出用ヘッド部１０４において検出された蛍光強度に基づいて、紫外線硬化樹脂１２の状態を推定する。
【００２９】
硬化用紫外線照射装置２００は、紫外線照射ヘッド部２０４と、照射制御部２０２とからなる。紫外線照射ヘッド部２０４は、照射制御部２０２からの照射指令に応じて、紫外線硬化樹脂１２を硬化させるための硬化用紫外線５４を発生して照射する。照射制御部２０２は、ユーザなどの外部からの指令（図示しない）に応じて、紫外線照射ヘッド部２０４へ照射指令を与えるとともに、その照射指令に同期して照射状態信号を状態推定部１０２へ出力する。
【００３０】
紫外線硬化樹脂１２は、金属板８上に配置された環状部材１０の内側に注入され、主として硬化用紫外線５４を受けて硬化反応を生じる。硬化用紫外線５４は、紫外線硬化樹脂１２において直径約１４ｍｍの範囲に集束するようにして照射される。後述の一連の実験例では、紫外線硬化樹脂１２の直径（環状部材１０（図３）の内径）は７ｍｍであるので、硬化用紫外線５４は、紫外線硬化樹脂１２の全体に照射される。
【００３１】
（紫外線硬化樹脂）
この発明の実施の形態に従う状態推定方法の対象となる紫外線硬化樹脂は、紫外線照射前においては主に液体である一方、紫外線照射後においては固体に変化（硬化）する。なお、本明細書内において、「紫外線硬化樹脂」とは、紫外線照射前における液体の状態、ならびに紫外線照射後における固体の状態のいずれも含む総称的な意味で使用する。
【００３２】
紫外線照射前（硬化前）における紫外線硬化樹脂は、モノマーおよびオリゴマーの少なくとも一方、光重合開始剤、ならびに各種添加剤を含む。モノマーおよびオリゴマーは主剤であり、紫外線を受けて光重合開始剤が発生するラジカルやカチオンにより重合反応（主鎖反応および架橋反応など）を生じる。そして、この重合反応に伴いモノマーおよびオリゴマーは、ポリマーに変化して分子量が極めて大きくなるとともに融点が低下する。この結果、紫外線硬化樹脂は、液体から固体へ変化する。
【００３３】
モノマーおよびオリゴマーは、一例として、ポリエステルアクリレート、ウレタンアクリレート、ポリブタジエンアクリレート、シリコンアクリレート、およびエポキシアクリレートなどからなる。モノマーは、単量体とも呼ばれ、重合反応によって重合体を合成する場合の原料となる状態である。一方、オリゴマーは、低重合体とも呼ばれ、重合度が２〜２０程度の比較的重合度の低い状態である。
【００３４】
光重合開始剤は、紫外線を受けてラジカルを発生するラジカル重合開始剤、および紫外線を受けてカチオンを発生するカチオン重合開始剤に大別される。なお、ラジカル重合開始剤は、アクリル系のモノマーおよびオリゴマーに対して使用され、カチオン重合開始剤は、エポキシ系やビニールエーテル系のモノマーおよびオリゴマーに対して使用される。さらに、ラジカル重合開始剤およびカチオン重合開始剤の混合物からなる光重合開始剤も実用化されている。
【００３５】
ラジカル重合開始剤は、ラジカルの発生過程に応じて、水素引抜型および分子内開裂型に大別される。水素引抜型は、一例として、ベンゾフェノンおよびオルソベンゾイル安息香酸メチルなどからなる。一方、分子内開裂型は、一例として、ベンゾインエーテル、ベンジルジメチルケタール、α−ヒドロキシアルキルフェノン、α−アミノアルキルフェノン、オキソベンゾイル安息香酸メチル（ＯＢＭ）、４−ベンゾイル−４’−メチルジフェニルサルファイド（ＢＭＳ）、イソプロピルチオキサントン（ＩＰＴＸ）、ジエチルチオキサントン（ＤＥＴＸ）、エチル４−（ジエチルアミノ）ベンゾエート（ＤＡＢ）、２−ヒドロキシ−２−メチル−１−フェニル−プロパン−オン、ベンジルジメチルケタール（ＢＤＫ）、および１，２αヒドロキシアルキルフェノンなどからなる。
【００３６】
カチオン重合開始剤は、一例として、ジフェニルヨードニウム塩などからなる。
なお、本明細書内において、「光重合開始剤」とは、光重合反応を開始させる能力が残存しているものに限らず、当初の光重合開始剤が光重合反応に寄与することによって変化したり光重合反応の対象となるモノマーやオリゴマーが周囲に存在しなかったりすることにより、もはや光重合反応の開始に寄与しない物質となったものをも含む意味で使用する。光重合開始反応に寄与した後の光重合開始剤は、多くの場合、ほぼ当初の分子の大きさを保持したまま、あるいは２つまたはそれ以上の数の分子に分裂した状態で、ポリマーの末端に結合している。当初の光重合開始剤の分子が分裂した場合には、分裂後の分子のうちの少なくとも一部のものが蛍光放射に寄与すると考えられる。
【００３７】
（光重合開始剤からの蛍光放射）
表１は、代表的な紫外線硬化樹脂に対する蛍光放射の有無を調べた結果を示す表である。表１においては、スペクトルアナライザーを用いて、複数の紫外線硬化樹脂（合計２２種類）の各々に対して、波長３６５ｎｍの紫外線を照射した場合における蛍光放射の有無、および蛍光放射に係るピーク波長について調査した結果を示す。
【００３８】
【表１】
2007248244.tif 000003
【００３９】
表１を参照して、調査したすべての紫外線硬化樹脂において、照射紫外線（波長３６５ｎｍ）に比較して波長の長い蛍光が放射されていることを確認できた。
【００４０】
紫外線硬化樹脂は、紫外線を受けて重合反応を生じることで硬化するように構成されている。そのため、このような重合反応を生じさせる光重合開始剤は、（１）重合反応を開始させるための活性種（ラジカルや酸など）を生成する能力（量子収率、モル吸光係数）が高い、（２）反応性の高い活性種を生成する、（３）活性種の生成能力を発揮するための励起エネルギーのスペクトル域が紫外線領域である、などの性質を有している。すなわち、光重合開始剤は、紫外線を吸収しやすい分子構造のものが採用され、紫外線吸収したことによるエネルギー（電子）を他の分子に与えやすいものとなっている。
【００４１】
一方、紫外線硬化樹脂の主剤であるモノマーおよびオリゴマーは、蛍光をほとんど発しないと考えられる。それは、モノマーおよびオリゴマーは、キャリア（電子）が分子内をスムーズに動きにくい構造をとるからである。
【００４２】
以上のような理由から、本願発明者らは、光重合開始材が紫外線を受けて蛍光を放射する性質を本質的に有すると、結論付けた。
【００４３】
しかしながら、本願発明者らの知る限り、光重合開始剤が蛍光を放射することの認識を示す先行技術文献は存在しない。これは、以下のような事情が背景にあったものと考えられる。
【００４４】
まず、光重合開始剤が蛍光を放射することについて上記のような理解が理論上可能であるものの、実際に測定してみると、この蛍光の強度は非常に微弱であり、肉眼では認識し難いレベルであった。このことは、一般に蛍光材料として知られている物質が肉眼で容易に認識できる程度の蛍光を放射するのと対照的である。上述の特許文献１に記載されるような、プローブから放射される蛍光により硬化度を推定しようとする試みも、高い強度の蛍光が得られる材料を添加するという発想に基づくものである。
【００４５】
また、光重合開始剤により放射される蛍光強度が微弱であることに加えて、紫外線硬化樹脂の場合には、樹脂を硬化させるための強い紫外線が照射されている最中に蛍光検出をする必要がある。そのため、後述するような、波長フィルタによる蛍光の分離、硬化のための紫外線とは別に蛍光検出用紫外線をパルス放射し、それと同期して蛍光を検出するなどの測定上の工夫をしないと蛍光を検出しにくい。さらに、紫外線ＬＥＤ（Light Emitting Diode）を入手可能になった最近にいたるまでは、紫外線光源は紫外線ランプのみであり、紫外線をパルス放射すること自体が困難であった。
【００４６】
（蛍光測定）
図２は、状態推定装置１００のより詳細な概略構成図である。
【００４７】
図２を参照して、状態推定部１０２は、ＣＰＵ（Central Processing Unit）４０と、表示部４２と、操作部４４と、記憶部４６と、照射警告部４８とからなる。
【００４８】
ＣＰＵ４０は、操作部４４からの操作指令および硬化用紫外線照射装置２００（図１）からの照射状態信号に応じて、蛍光検出用ヘッド部１０４へ照射指令を出力する。また、ＣＰＵ４０は、蛍光検出用ヘッド部１０４へ与える照射指令に対応して、蛍光検出用ヘッド部１０４から放射される検出用紫外線５０に対する防護を促すために、照射警告部４８を点灯または点滅する。そして、ＣＰＵ４０は、蛍光検出用ヘッド部１０４により検出された蛍光強度を受けて、対象となる紫外線硬化樹脂の状態を推定し、その推定結果などを表示部４２へ出力する。同時に、ＣＰＵ４０は、蛍光検出用ヘッド部１０４により検出された蛍光強度を示す信号（アナログ，デジタル）を外部装置（図示しない）などへ出力する。さらに、ＣＰＵ４０は、記憶部４６から予め格納された各種データを読出し、また計測されたデータなどを記憶部４６へ格納する。
【００４９】
表示部４２は、一例としてＬＣＤ（Liquid Crystal Display）やＣＲＴ（Cathode-Ray tube）などのディスプレイを含み、ＣＰＵ４０から受けた蛍光強度変化のグラフなどを表示する。
【００５０】
操作部４４は、各種スイッチなどからなり、ユーザからの操作を受付けて、その操作に応じた操作指令をＣＰＵ４０へ出力する。
【００５１】
照射警告部４８は、一例としてＬＥＤやランプなどからなり、状態推定装置１００に近接する位置にいるユーザなどに対して、紫外線が照射中であることを表示する。
【００５２】
記憶部４６は、一例としてＥＥＰＲＯＭ（Electrically Erasable and Programmable Read only Memory）などからなり、測定データや紫外線硬化樹脂の種類と対応付けられた各種データなどを格納する。
【００５３】
蛍光検出用ヘッド部１０４は、投光駆動回路２０と、投光素子２２と、ハーフミラー２４と、光フィルタ２６と、受光素子２８と、ＨＰＦ（High Pass Filter）３０と、増幅回路３２と、Ｓ／Ｈ（Sample and Hold）３４と、アナログデジタル変換部（ＡＤＣ）３６とからなる。
【００５４】
投光駆動回路２０は、ＣＰＵ４０から受けた照射指令に従い、所定の周期でパルス状の電圧を投光素子２２へ印加する。
【００５５】
投光素子２２は、一例として紫外線ＬＥＤからなり、投光駆動回路２０により印加されたパルス電圧に応じて、検出用紫外線５０を発生して放射する。この発明の実施の形態においては、投光素子２２は、主発光ピークを３６５ｎｍにもつ検出用紫外線５０を照射する。
【００５６】
ハーフミラー２４は、投光素子２２と同一の光軸上に配置され、投光素子２２から放射される検出用紫外線５０を透過する一方、測定対象である紫外線硬化樹脂（図示しない）により放射される蛍光５２の伝播経路を変化させて、光フィルタ２６へ導く。一例として、ハーフミラー２４の反射面は、金属蒸着により形成される。
【００５７】
光フィルタ２６は、投光素子２２から放射される検出用紫外線５０などの外乱光を取除くために配置されたものであり、紫外領域の光を減衰させる一方で可視領域の光を透過するように構成される。この発明の実施の形態においては、光フィルタ２６は、波長が４１０ｎｍ以上の光を透過する誘電体多層膜のフィルタである。
【００５８】
受光素子２８は、一例としてフォトダイオードからなり、光フィルタ２６を透過して入射する蛍光の強度に応じた電流を発生し、ＨＰＦ３０へ出力する。
【００５９】
ＨＰＦ３０は、受光素子２８から受けた蛍光強度信号のうち、直流成分及び低周波成分を除去し、検出用紫外線５０により生じた成分を抽出するように所定の周波数以上の信号だけを通過させる。
【００６０】
増幅回路３２は、ＨＰＦ３０を通過した信号を所定の増幅率（電流電圧変換率）で増幅して、Ｓ／Ｈ回路３４へ出力する。
【００６１】
Ｓ／Ｈ回路３４は、投光素子２２の発光タイミングと同期して受光強度信号をサンプリングし、サンプリングした信号値を次回のサンプリング時まで保持することにより、パルス状の投光が行われる所定の周期毎に各周期における信号の最大振幅値を検出し、検出した最大振幅値を各周期内において維持する。
【００６２】
アナログデジタル変換部３６は、Ｓ／Ｈ回路３４から出力される電圧信号（アナログ信号）をデジタル値に変換して、ＣＰＵ４０へ出力する。
【００６３】
図３は、蛍光検出用ヘッド部１０４の光学系を示す概略構成図である。
図３を参照して、蛍光検出用ヘッド部１０４は、集束レンズ３８をさらに備える。そして、投光素子２２、ハーフミラー２４、集束レンズ３８および対象とする紫外線硬化樹脂１２が同一直線上に配置され、投光素子２２から放射された検出用紫外線５０が、集束レンズ３８を介して紫外線硬化樹脂１２において直径約７ｍｍの範囲に集束するように構成される。後述の一連の実験例では紫外線硬化樹脂１２の直径（環状部材１０（図３）の内径）は７ｍｍであるので、検出用紫外線５０は、紫外線硬化樹脂１２のほぼ全体に照射される。そして、紫外線硬化樹脂１２から放射された蛍光５２は、検出用紫外線５０と同一の経路を逆方向に伝播してハーフミラー２４で反射されて伝播経路を変化させる。さらに、蛍光５２は、光フィルタ２６を介して受光素子２８へ入射する。
【００６４】
なお、投光素子２２の照射面から集束レンズ３８までの距離と、集束レンズ３８から紫外線硬化樹脂１２までの距離とは、略同一となるように構成される。
【００６５】
このように、ハーフミラー２４が紫外線硬化樹脂１２から受けた蛍光５２の伝播方向を変化させることで、同一直線上を伝播する検出用紫外線５０と蛍光５２とを分離することができ、微弱な強度を有する蛍光５２を確実に検出できる。
【００６６】
再度、図１を参照して、上述したように、紫外線硬化樹脂１２に含まれる光重合開始剤は、紫外線を受けると蛍光を放射するので、硬化用紫外線５４に対しても蛍光を放射する。すなわち、光重合開始剤は、それぞれ硬化用紫外線５４および検出用紫外線５０を受けて蛍光を放射する。
【００６７】
そこで、この発明の実施の形態に従う状態推定装置１００では、周期的に強度変化する検出用紫外線５０を放射し、光重合開始剤によって放射される蛍光を検出する。紫外線硬化樹脂１２の周囲環境が、紫外線硬化樹脂１２が放射する蛍光と同じ波長域を含む光で照明されている場合は、この周囲環境の照明光が外乱光となる。そこで、周囲環境の照明光が例えば商用電源の周波数で変動するのであれば、検出用紫外線５０の強度変化周期は、周囲環境の照明光のそのような変動周期よりも短くしておく。また、硬化用紫外線５４は直流状に強度変化なく照射されることが多いが、硬化用紫外線５４が周期的に強度変化させられる場合には、検出用紫外線５０の強度変化周期は、硬化用紫外線５４の強度変化周期とは異なる周期にしておく（例えば、硬化用紫外線５４の強度変化周期よりも短い周期にしておく）。すなわち、状態推定装置１００は、周囲環境の照明光や硬化用紫外線５４に対して、周波数上で分離可能な検出用紫外線５０を放射することで、非常に微弱な強度の蛍光を検出し、紫外線硬化樹脂１２の状態を推定する。
【００６８】
一例として、この発明の実施の形態に従う状態推定装置１００においては、検出用紫外線５０として、パルス状の紫外線を周期的に放射する。一方、硬化用紫外線照射装置２００は、その強度が時間的に略一定である硬化用紫外線５４を放射する。そして、蛍光検出用ヘッド部１０４におけるＨＰＦ３０は、受光素子２８により受光された光強度の時間的変化から直流成分及び低周波成分を除去し、検出用紫外線５０の強度変化周期（パルスの放射周期）に対応する周期成分を抽出することで蛍光を検出する。
【００６９】
図４は、蛍光検出における各部の時間波形を示す模式図である。
図４（ａ）は、紫外線照射ヘッド部２０４から照射される硬化用紫外線５４の時間波形である。
【００７０】
図４（ｂ）は、蛍光検出用ヘッド部１０４から照射される検出用紫外線５０の時間波形である。
【００７１】
図４（ｃ）は、受光素子２８により受光される光強度の時間波形である。
図４（ｄ）は、ＨＰＦ３０から出力される信号の時間波形である。
【００７２】
図４（ｅ）は、Ｓ／Ｈ回路３４から出力される信号の時間波形である。
図４（ａ）を参照して、照射制御部２０２は、ユーザなどから照射開始指令を与えられると、紫外線照射ヘッド部２０４から一定強度の硬化用紫外線５４の放射を開始する。なお、この発明の実施の形態においては、紫外線照射ヘッド部２０４は、その波長が３６５ｎｍで、かつ照射強度Ｐｆ＝２０ｍＷの硬化用紫外線５４を放射することとし、以下の説明においても同様である。
【００７３】
図４（ｂ）を参照して、状態推定部１０２は、硬化用紫外線５４の照射開始を示す照射状態信号が照射制御部２０２から入力されると、蛍光検出用ヘッド部１０４からその強度がパルス状に変化する検出用紫外線５０を所定周期で放射する。なお、この発明の実施の形態においては、蛍光検出用ヘッド部１０４は、その波長が３６５ｎｍで、ピーク照射強度Ｐｄ＝１２ｍＷおよびパルス幅Ｔｐ＝１８μｓでパルス状に変化する検出用紫外線５０を、放射周期Ｔ＝０．３５ｍｓとして放射することとし、以下の説明においても同様である。
【００７４】
図４（ｃ）を参照して、光重合開始剤が放射する蛍光は、紫外線硬化樹脂１２の状態（たとえば、硬化度）と相関があるので、硬化用紫外線５４の照射に伴って、紫外線硬化樹脂１２における硬化度が変化すると、光重合開始材によって放射される蛍光の強度も変化する。上述したように、一定強度の硬化用紫外線５４（図４（ａ））および強度がパルス状に変化する検出用紫外線５０（図４（ｂ））が紫外線硬化樹脂１２に照射されるので、受光素子２８により受光される光強度は、それぞれ硬化用紫外線５４および検出用紫外線５０を受けて生じる蛍光が合成された時間波形を有する。
【００７５】
図４（ｄ）を参照して、受光素子２８から出力された受光強度信号は、ＨＰＦ３０へ与えられて、検出用紫外線５０により生じた成分が抽出される。換言すれば、ＨＰＦ３０は、微分器として機能し、検出用紫外線５０のパルス成分に対応する成分を抽出する。
【００７６】
図４（ｅ）を参照して、ＨＰＦ３０から出力された受光強度信号は、Ｓ／Ｈ回路３４により検出用紫外線５０の照射周期毎に最大振幅値を検出され、その検出された最大振幅値が各周期内において維持される。このＳ／Ｈ回路３４から出力される受光強度信号が、光重合開始剤から放射された蛍光強度として状態推定部１０２へ出力される。
【００７７】
以上のように、状態推定装置１００は、周囲環境の照明光や硬化用紫外線５４と周波数領域上において分離可能な検出用紫外線５０を用いることで、外乱光となる周囲環境の照明光や硬化用紫外線５４による蛍光の影響を排除して、非常に微弱な強度の蛍光を検出できる。
【００７８】
なお、図４は、説明の便宜上、紫外線硬化樹脂１２の硬化時間が検出用紫外線５０の放射周期に比較して非常に短い場合について例示したが、通常の紫外線硬化樹脂１２の硬化時間は、検出用紫外線５０の放射周期（０．３５ｍｓ）に比較して非常に長い（数ｓ〜数１０ｓ程度）。そのため、紫外線硬化樹脂１２の硬化時間に対して、十分に多くの検出用紫外線５０を紫外線硬化樹脂１２へ照射することができるので、放射される蛍光を正確に検出できる。
【００７９】
さらに、状態推定部１０２のＣＰＵ４０（図２）は、アナログデジタル変換部３６を介して、Ｓ／Ｈ回路３４から受けた蛍光強度を移動平均処理して、各時点における光重合開始剤の蛍光強度を算出する。この発明の実施の形態においては、ＣＰＵ４０は、２５６個のデータ（０．３５ｍｓ×２５６＝８９．６ｍｓ）に対して移動平均を実行することとし、以下の説明においても同様である。
【００８０】
（測定結果）
上述した状態推定装置１００を用いて、市販されている紫外線硬化樹脂（５種類）に対して硬化反応に伴う蛍光強度の変化を測定した。同時に、各硬化反応の途中過程における紫外線硬化樹脂の硬化度についても測定した。
【００８１】
図５は、ケミテック社製ケミシールＵ−１５４２における蛍光強度と硬化度との関係を示す図である。
【００８２】
図６は、ケミテック社製ケミシールＵ−４０６Ｂにおける蛍光強度と硬化度との関係を示す図である。
【００８３】
図７は、ケミテック社製ケミシールＵ−１４８１における蛍光強度と硬化度との関係を示す図である。
【００８４】
図８は、スリーボンド社製３０６５における蛍光強度と硬化度との関係を示す図である。
【００８５】
図９は、スリーボンド社製３１１４Ｂにおける蛍光強度と硬化度との関係を示す図である。
【００８６】
図５〜図９のいずれの場合においても、対象とする紫外線硬化樹脂の硬化度は、ＪＩＳ  Ｋ７２１５に規定される測定方法に従って測定を行なった。また、その硬化度の単位は、「ショアーＤ硬度」である。なお、紫外線硬化法の特性上、硬化反応の途中過程において紫外線照射を中断しても重合反応は進行するため、同一のサンプルに対して、複数の時点における硬化度をそれぞれ測定することはできない。そこで、いずれの場合においても、複数のサンプルに対して同一条件下で硬化用紫外線５４を照射し、各測定時点においていずれか１つを抜き出して硬化度を測定する方法を採用した。
【００８７】
また、図２に示す増幅回路３２における増幅率（電流電圧変換率）は、０．１８Ｖ／μＡであり、蛍光検出用ヘッド部１０４から出力される蛍光強度と蛍光の受光パワーとは、２５０ｎＷ／１Ｖの関係にある。
【００８８】
図５を参照して、ケミテック社製ケミシールＵ−１５４２は、規格値（カタログ硬度）が５０（ショアーＤ硬度）の紫外線硬化樹脂である。なお、規格値とは、各紫外線硬化樹脂が予め定められた条件下で生じる最大硬化度を示すものであり、硬化用紫外線５４の強度や照射時間に応じて、規格値を超過する場合や規格値に到達しない場合もある。
【００８９】
この紫外線硬化樹脂のショアーＤ硬度は、照射開始後から約２０秒で規格値に到達している。一方、蛍光強度は、照射開始後約２０秒で一旦減少した後、比較的ゆっくりと増加を継続する。
【００９０】
図６を参照して、ケミテック社製ケミシールＵ−４０６Ｂは、規格値（カタログ硬度）が８０（ショアーＤ硬度）の紫外線硬化樹脂である。この紫外線硬化樹脂のショアーＤ硬度は、照射開始後から約４０秒で規格値に到達している。一方、蛍光強度は、照射開始後約２５秒で一旦減少した後に増加し、照射開始後約７０秒でその増加速度が低下する。
【００９１】
図７を参照して、ケミテック社製ケミシールＵ−１４８１は、規格値（カタログ硬度）が８０（ショアーＤ硬度）の紫外線硬化樹脂である。この紫外線硬化樹脂のショアーＤ硬度は、照射開始後から約９０秒で規格値に到達している。一方、蛍光強度は、照射開始直後においてわずかに減少した後に照射開始後約２０秒で増加を開始し、照射開始後約９０秒でその増加速度が低下する。
【００９２】
図８を参照して、スリーボンド社製３０６５は、規格値（カタログ硬度）が８０（ショアーＤ硬度）の紫外線硬化樹脂である。この紫外線硬化樹脂のショアーＤ硬度は、照射開始後から約５０秒で規格値に到達している。一方、蛍光強度は、照射開始後約１５秒において増加を開始し、照射開始後約４０秒でその増加速度が低下し、さらに、照射開始後約６０秒で増加がほぼ停止する。
【００９３】
図９を参照して、スリーボンド社製３１１４Ｂは、規格値（カタログ硬度）が８０（ショアーＤ硬度）の紫外線硬化樹脂である。この紫外線硬化樹脂のショアーＤ硬度は、照射開始後から約７０秒で規格値に到達している。一方、蛍光強度は、照射開始後約３０秒において増加を開始し、照射開始後約４０秒で増加が停止する。
【００９４】
図５〜図９に示されるように、紫外線硬化樹脂に硬化用紫外線５４を照射し、硬化反応を生じさせると、蛍光強度は一旦減少する場合もあるものの、総じて増加することが認められる。これは次のような理由によると考えられる。
【００９５】
硬化反応（重合反応）の進行に伴って、光重合開始剤が消費される（未反応の光重合開始剤が減少する）ので、紫外線の吸収により生じた光エネルギーのうち、活性種（ラジカルや酸など）の生成に使用される化学的エネルギーとしての使用量が減少する。一方で、光重合開始剤は、重合反応に用いられた後であっても、紫外線を吸収しやすい性質を残しているため、紫外線の吸収により生じる光エネルギーが減少することなく、蛍光や熱といった化学的エネルギーとは異なる形のエネルギーに変換される。このため、紫外線硬化樹脂の硬化反応の進行に従って蛍光強度が増加する傾向が現れる。さらに、この傾向は、紫外線硬化樹脂の基本的な組成に由来するものであるから、ほとんどの種類の紫外線硬化樹脂に共通してみられるものとなる。
【００９６】
図１０は、紫外線硬化樹脂の構成成分単体についての蛍光強度の時間波形を示す図である。図１０は、上述した図５〜図９と同様にして、紫外線硬化樹脂の構成成分である光重合開始剤１，２、アクリル系モノマーおよびエポキシ系モノマーのそれぞれについて、硬化用紫外線５４を照射しつつ、各成分物質が生じる蛍光強度を測定したものである。さらに、図１０においては、紫外線硬化樹脂についての蛍光強度の時間波形も併せて示す。
【００９７】
一例として、紫外線硬化樹脂にはスリーボンド社製３０６５を用い、光重合開始剤１にはチバ・スペシャリティ・ケミカルズ社製ＩＲＧＡＣＵＲＥ（登録商標）３６９（２−ベンジル−２−ジメチルアミノ−１−（４−モルフォリノフェニル)−ブン−１）を用い、光重合開始剤２にはチバ・スペシャリティ・ケミカルズ社製ＩＲＧＡＣＵＲＥ（登録商標）１８４（１−ヒドロキシ−シクロヘキシル−フェニル−ケトン）を用いた。また、エポキシ系モノマーには、その原料である４，４−イソプロピリデンフェノール（ビスフェノールＡ）を代用した。なお、光重合開始剤１，２、アクリル系モノマーおよびエポキシ系モノマーは、対比して示した紫外線硬化樹脂（スリーボンド社製３０６５）に必ずしも含まれている物質ではないことを付言しておく。
【００９８】
図１０を参照して、紫外線硬化樹脂の蛍光強度は、図８と同様に硬化反応の進行とともに増加している。なお、図１０における紫外線硬化樹脂は、図８と同一であるが、測定条件（温度など）の違いにより、若干異なる時間波形となっている。
【００９９】
光重合開始剤１および２は、いずれについても硬化用紫外線５４の照射に伴って蛍光強度の増加が認められ、紫外線硬化樹脂についての蛍光強度変化と傾向が共通している。また、光重合開始剤１および２の蛍光強度の絶対値は、紫外線硬化樹脂の蛍光強度に絶対値に比較して小さいが、桁違いに小さいわけではなく、紫外線硬化樹脂の放射する蛍光が光重合開始剤によるものであるとの見解と矛盾しない。この実験における光重合開始剤１および２のように、重合反応の対象であるモノマーやオリゴマーが存在しない環境下では、光重合開始剤が紫外線硬化樹脂の中に存在している場合にくらべて小さな強度の蛍光しか放射されないという可能性もある。
【０１００】
一方、アクリル系モノマーおよびエポキシ系モノマーは、いずれについても硬化用紫外線５４の照射に伴った蛍光強度の増加が認められない。また、アクリル系モノマーおよびエポキシ系モノマーの蛍光強度の絶対値は、紫外線硬化樹脂および光重合開始剤の蛍光強度に絶対値に比較して小さい。
【０１０１】
したがって、図１０の測定結果によれば、紫外線硬化樹脂と同様に蛍光強度が時間的に増加する物質は光重合開始剤１および２のみであることが認められる。そのため、光重合開始剤自体が蛍光を放射すると改めて特定することができる。
【０１０２】
図１１は、図８に示すスリーボンド社製３０６５についての硬化用紫外線５４の照射パワーと蛍光強度との関係を示す図である。図１１においては、図８における硬化用紫外線５４の照射パワーを１００％とし、相対的に照射パワーを５０％および１０％とした場合についての蛍光強度を測定した。
【０１０３】
図１１を参照して、照射パワーを５０％および１００％とした場合には、蛍光強度は、照射開始後から急激に増加した後、照射開始後約６０秒でその増加速度が低下しながらも継続して増加する。照射パワーを１０％とした場合には、照射パワーを５０％および１００％とした場合に比較して、蛍光強度の絶対値は小さくなる。一方、照射パワーを１００％とした場合には、照射パワーを５０％とした場合に比較して、蛍光強度の絶対値は小さくなる。
【０１０４】
また、長時間経過後の蛍光強度は照射パワーにかかわらずほぼ同じ大きさになる。
図１２は、図９に示すスリーボンド社製３１１４Ｂについての硬化用紫外線５４のパワーと蛍光強度との関係を示す図である。図１２においては、図９における硬化用紫外線５４の照射パワーを１００％とし、相対的に照射パワーを５０％および１０％とした場合についての蛍光強度を測定した。
【０１０５】
図１２を参照して、照射パワーを５０％とした場合には、蛍光強度は、照射開始後から急激に増加した後、照射開始後約４０秒でその増加速度を低下させ、緩やかに減少していく。照射パワーを１０％とした場合には、照射パワーを５０％および１００％とした場合に比較して、蛍光強度の絶対値は小さくなる。一方、照射パワーを１００％とした場合には、照射パワーを５０％とした場合に比較して、蛍光強度の絶対値は小さくなる。
【０１０６】
（蛍光強度の時間的変化にみられる特徴）
蛍光強度の時間的変化には次のような特徴がみられる。各特徴についての発明者らの解釈を併せて以下に示す。
【０１０７】
第１の特徴として、硬化度は、硬化用紫外線５４の照射が開始されると直ちに増加するのに対し、蛍光強度は、硬化用紫外線５４の照射が開始されてもしばらくは低いレベルのまま変化しないか、紫外線硬化樹脂によっては一時的な減少がみられる。これは、硬化用紫外線５４の照射開始からしばらくの間は、光エネルギーの多くが活性種の生成などの化学反応に使われてしまい、蛍光に変換される光エネルギーが抑制されるためと考えられる。また、蛍光強度が減少するのは、化学反応に伴って生じる熱エネルギーにより紫外線硬化樹脂自体の温度が上昇し、蛍光発光が抑制されるためと考えられる。
【０１０８】
第２の特徴として、硬化用紫外線５４の照射開始からしばらく経つと、蛍光強度は、前後の変化に比べて大きな変化速度で増加する。活性種の生成が終了して吸収された紫外線の光エネルギーを蛍光に変換するように作用する光重合開始剤が現れ、時間の経過とともにその比率が急激に増加するためと考えられる。
【０１０９】
第３の特徴として、その後、蛍光強度は、増加が緩やかとなるか、紫外線硬化樹脂によっては増加が停止する。この段階で光重合開始剤が消費し尽くされ、もはや新たな活性種の生成がなくなると考えられる。この段階までに硬化度が最終的な値に到達する紫外線硬化樹脂もあれば、さらに時間をかけて最終的な値に達する紫外線硬化樹脂もある。さらに時間がかかる場合であっても、新たな活性種の生成がないことにより硬化反応（重合反応）が停止することはなく、最終的な硬化度の値に達するまで硬化反応が進行していくものと考えられる。
【０１１０】
第４の特徴として、蛍光強度の増加が緩やかになった後もわずかな増加速度ながら増加を続ける紫外線硬化樹脂がある一方、わずかな減少速度ながら減少に転じる紫外線硬化樹脂もある。硬化用紫外線５４の照射状態（パワーおよび照射時間）にかかわらず、蛍光強度が一旦減少する場合にも、やがて増加に転じる。いずれの場合にも、その後数日間という長い時間をかけて、増加が緩やかになったときまたは減少を開始したときの蛍光強度よりも大きな蛍光強度が検出される紫外線硬化樹脂が多い。
【０１１１】
これらの特徴から、光重合開始剤が活性種の生成を終えた直後には、まだ吸収した紫外線のエネルギーをすべて蛍光に変換するわけではなく、他に吸収したエネルギーを消費する事象があることがわかる。重合反応（硬化反応）が終了した直後の高分子には分子レベルの構造的ストレスが蓄積しており、このストレスが徐々に開放されていく緩和現象が存在することが知られているが、吸収された紫外線の光エネルギーは、ストレス状態の緩和を抑制することに消費されると考えられる。
【０１１２】
第５の特徴として、蛍光強度（例えば、増加が停止するレベル）は硬化用紫外線５４の照射パワーによって異なる。硬化用紫外線５４の照射パワーが小さい間は、照射パワーを大きくすると蛍光強度も大きくなるが、照射パワーには、大きな蛍光強度を生じさせる境界値が存在し、それよりも照射パワーが大きいと蛍光強度は逆に小さくなる傾向がある。
【０１１３】
このような境界値より大きな照射パワーで硬化させると、紫外線硬化樹脂内に大きな構造的ストレスが生じ、この構造的ストレスにより紫外線硬化樹脂の内部に生じた蛍光が外部へ放射されるのを妨げられることが蛍光強度が小さくなる理由であると考えられる。また、このような境界値より小さな照射パワーで硬化させると、初期段階で紫外線硬化樹脂の外表面付近に生じる硬化反応により、その後の硬化用紫外線５４が紫外線硬化樹脂内に到達するのを妨げられることが蛍光強度が小さくなる理由であると考えられる。
【０１１４】
以上の理解に基づき、状態推定部１０２は、以下の詳述するような処理に従い、紫外線硬化樹脂の状態推定を行なう。
【０１１５】
（紫外線硬化樹脂の状態推定）
図１３は、この発明の実施の形態に従う状態推定方法に係る全体処理を示すフローチャートである。
【０１１６】
図１３を参照して、ＣＰＵ４０は、硬化用紫外線照射装置２００からの照射状態信号に基づいて、硬化用紫外線５４の照射が開始されたか否かを判断する（ステップＳ２）。硬化用紫外線５４の照射が開始されていない場合（ステップＳ２においてＮＯの場合）には、ＣＰＵ４０は、「スタート」へ戻る。
【０１１７】
硬化用紫外線５４の照射が開始されている場合（ステップＳ２においてＹＥＳの場合）には、ＣＰＵ４０は、蛍光検出用ヘッド部１０４へ照射指令を与える（ステップＳ４）。すると、蛍光検出用ヘッド部１０４は、検出用紫外線５０を対象とする紫外線硬化樹脂へ照射する。そして、ＣＰＵ４０は、検出用紫外線５０を受けて、当該紫外線硬化樹脂に含まれる光重合開始剤により放射される蛍光の蛍光強度を蛍光検出用ヘッド部１０４から取得する（ステップＳ６）。
【０１１８】
続いて、ＣＰＵ４０は、取得した蛍光強度を記憶部４６へ格納する（ステップＳ８）とともに、所定数以上の蛍光強度データが記憶部４６に蓄積されているか否かを判断する（ステップＳ１０）。所定数以上の蛍光強度データが蓄積されていない場合（ステップＳ１０においてＮＯの場合）には、ＣＰＵ４０は、ステップＳ４へ戻る。
【０１１９】
所定数以上の蛍光強度データが蓄積されている場合（ステップＳ１０においてＹＥＳの場合）には、ＣＰＵ４０は、記憶部４６から所定数の蛍光強度データを読出し、平均化処理（移動平均）を実行して、当該時点の蛍光強度を算出する（ステップＳ１２）。
【０１２０】
さらに、ＣＰＵ４０は、算出された蛍光強度に基づいて、紫外線硬化樹脂の状態推定処理を実行する（ステップＳ１４）。具体的には、ＣＰＵ４０は、後述するような処理フローを含むサブルーチンを呼び出して実行する。
【０１２１】
続いて、ＣＰＵ４０は、状態推定処理の結果などを表示部４２などへ出力し（ステップＳ１６）、検出終了条件を満たすかどうか判断する（ステップＳ８）。検出終了条件としては、硬化用紫外線５４の照射が開始されてから所定の時間が経過したこと、ステップＳ１４で例えば最大硬化度に到達したと判定されたというような特定の結果が得られたことなどの条件が適宜採用される。検出終了条件が満たされていない場合（ステップＳ１８においてＮＯの場合）には、ＣＰＵ４０は、ステップＳ４へ戻る。一方、検出終了条件が満たされた場合（ステップＳ１８においてＹＥＳの場合）には、ＣＰＵ４０は、「スタート」へ戻る。
【０１２２】
（蛍光強度の変化速度に基づく光重合開始剤についての状態推定）
上述したように、放射される蛍光強度は、光重合開始剤の化学的状態に応じて変化するものと考えられる。そこで、検出される蛍光強度の時間的変化のうち、蛍光強度の変化速度に基づいて、光重合開始剤が実質的に消費された時点を推定する。なお、紫外線硬化樹脂には、収率や温度変動などを考慮して、理論的必要量に対して所定の余裕率を乗じた量の光重合開始剤が含まれていることが多い。そのため、光重合開始剤が「実質的に消費される」とは、光重合開始剤が合成反応（硬化反応）を十分に生じるだけの活性種（ラジカルや酸など）を生成した状態を意味し、以下同様である。
【０１２３】
光重合開始剤が「実質的に消費される」と、検出される蛍光強度の増加が抑制されると考えられる。そこで、蛍光強度が増加開始後において、その増加速度が低下する場合、増加が停止する（変化速度がゼロとなる）場合、および蛍光強度が減少する（変化速度がマイナス値となる）場合などの特徴を捉えて、光重合開始剤が実質的に消費されたとみなすことができる。
【０１２４】
図１４は、蛍光強度の変化速度に基づく光重合開始剤についての状態推定を説明するための図である。なお、図１４は、硬化用紫外線５４（図１）の照射開始時点を基準時刻（ゼロ時刻）としている。
【０１２５】
図１４（ａ）は、蛍光強度の増加に続いて、ある時点からその増加速度が低下する場合である。
【０１２６】
図１４（ｂ）は、蛍光強度の増加に続いて、ある時点からその増加が停止する場合である。
【０１２７】
図１４（ｃ）は、蛍光強度の増加に続いて、ある時点から蛍光強度が減少する場合である。
【０１２８】
図１４（ａ）を参照して、蛍光強度の変化速度（単位時間あたりの変化量）がｒ１以下に低下する時刻ｔｃにおいて、光重合開始剤が実質的に消費されたとみなすことができる。すなわち、硬化用紫外線５４の照射開始後、蛍光強度の増加に続いて、その増加速度が低下する時点を検出することで、光重合開始剤が実質的に消費された時点を推定できる。
【０１２９】
図１４（ｂ）を参照して、蛍光強度の変化速度が０に近いｒ２以下に低下する時刻ｔｃにおいて、光重合開始剤が実質的に消費されたとみなすことができる。すなわち、硬化用紫外線５４の照射開始後、蛍光強度の増加に続いて、その増加が停止する時点を検出することで、光重合開始剤が実質的に消費された時点を推定できる。
【０１３０】
図１４（ｃ）を参照して、蛍光強度の変化速度がマイナス値へ変化する時刻ｔｃにおいて、光重合開始剤が実質的に消費されたとみなすことができる。すなわち、硬化用紫外線５４の照射開始後、蛍光強度の増加に続いて、蛍光強度が減少に転じる時点を検出することで、光重合開始剤が実質的に消費された時点を推定できる。
【０１３１】
図１５は、蛍光強度の変化速度に基づく光重合開始剤についての状態推定に係るフローチャートである。なお、図１５に示すフローチャートは、図１３の状態推定処理（ステップ１４）において呼び出されるサブルーチンとして定義することもできる。
【０１３２】
図１５を参照して、ＣＰＵ４０は、硬化用紫外線５４の照射開始直後であるか否かを判断する（ステップＳ１００）。硬化用紫外線５４の照射開始直後である場合（ステップＳ１００においてＹＥＳの場合）には、ＣＰＵ４０は、前回蛍光強度に取得した蛍光強度をセットし（ステップＳ１０２）、前回変化速度にゼロをセットする（ステップＳ１０４）。そして、ＣＰＵ４０は、元の処理に戻る。
【０１３３】
硬化用紫外線５４の照射開始直後でない場合（ステップＳ１００においてＮＯの場合）には、ＣＰＵ４０は、蛍光強度の増加開始後であるか否かを判断する（ステップＳ１０６）。なお、蛍光強度の増加開始後とは、後述するステップＳ１１２において、ＣＰＵ４０が蛍光速度の増加開始であると判定した後を意味する。
【０１３４】
蛍光強度の増加開始後でない場合（ステップＳ１０６においてＮＯの場合）には、ＣＰＵ４０は、今回取得した蛍光強度と前回蛍光強度との差から変化速度を算出する（ステップＳ１０８）。そして、ＣＰＵ４０は、算出した変化速度がゼロより大きいか否かを判断する（ステップＳ１１０）。算出した変化速度がゼロより大きい場合（ステップＳ１１０においてＹＥＳの場合）には、ＣＰＵ４０は、蛍光強度の増加開始であると判定し（ステップＳ１１２）、元の処理に戻る。一方、算出した変化速度がゼロより大きくない場合（ステップＳ１１０においてＮＯの場合）には、ＣＰＵ４０は、元の処理に戻る。なお、蛍光速度の増加開始を判断するための値は、ゼロ以外の予め定められた正の値でもよい。
【０１３５】
蛍光強度の増加開始後である場合（ステップＳ１０６においてＹＥＳの場合）には、ＣＰＵ４０は、今回取得した蛍光強度と前回蛍光強度との差から変化速度を算出する（ステップＳ１１４）。そして、ＣＰＵ４０は、蛍光強度の変化速度に特徴点が生じたか否かを判断する（ステップＳ１１６）。具体的には、ＣＰＵ４０は、算出した変化速度が前回変化速度より小さいか否か（ステップＳ１１８）、算出した変化速度が略ゼロであるか否か（ステップＳ１２０）、および算出した変化速度がマイナス値であるか否か（ステップＳ１２２）、のうちいずれかを判断する。いずれの判断基準を採用するかは、あらかじめユーザが指定することもできる。そして、蛍光強度の変化速度に特徴点が生じた場合（ステップＳ１１６においてＹＥＳの場合）には、ＣＰＵ４０は、光重合開始剤が実質的に消費されたとみなし（ステップＳ１２４）、元の処理に戻る。
【０１３６】
一方、蛍光強度の変化速度に特徴点が生じていない場合（ステップＳ１１６においてＮＯの場合）には、ＣＰＵ４０は、元の処理に戻る。
【０１３７】
上述した、蛍光強度の変化速度に基づく光重合開始剤についての状態推定によれば、紫外線硬化樹脂に硬化反応（重合反応）を生じさせる光重合開始剤が実質的に全て反応した時点を容易に推定できる。この時点以降においては、硬化用紫外線５４の照射を終了したとしても、紫外線硬化樹脂における硬化反応は進行する。したがって、紫外線硬化樹脂における硬化反応が完了するまで硬化用紫外線５４の照射を継続する必要はなく、光重合開始剤が実質的に全て反応した時点で硬化用紫外線５４の照射を終了することができる。よって、紫外線硬化樹脂に対する硬化用紫外線５４の照射時間を最適化でき、製造ラインなどの生産効率を向上させることができる。
【０１３８】
（蛍光強度の変化速度に基づく硬化度についての状態推定）
上述したように、放射される蛍光強度は、紫外線硬化樹脂の重合反応（硬化反応）の反応度合に応じて変化するものと考えられる。そこで、検出される蛍光強度の時間的変化のうち、蛍光強度の変化速度に基づいて、紫外線硬化樹脂が最大硬化度に到達した時点を推定する。なお、紫外線硬化樹脂には、製造者などにより規格値（カタログ硬度）が規定されていることが多いが、ここでいう「最大硬化度」とは、各照射条件において当該紫外線硬化樹脂が到達可能な硬化度を意味し、以下同様とする。また、この硬化度は規格値（カタログ硬度）とは必ずしも一致しない。
【０１３９】
紫外線硬化樹脂が「最大硬化度」に到達すると、検出される蛍光強度の増加が抑制されると考えられる。そこで、蛍光強度の増加に続いて、その増加速度が低下する場合、増加が停止する（変化速度がゼロとなる）場合、および蛍光強度が減少する（変化速度がマイナス値となる）場合などの特徴を捉えて、紫外線硬化樹脂が最大硬化度に到達したとみなすことができる。
【０１４０】
なお、これらの蛍光強度の変化速度に特徴点を見出す方法およびフローチャートは、上述した図１４および図１５と同様であるので、詳細な説明は繰返さない。
【０１４１】
上述した、蛍光強度の変化速度に基づく硬化度についての状態推定によれば、紫外線硬化樹脂が最大硬化度に到達した時点を容易に推定できる。これにより、硬化用紫外線５４の照射時間が不足して、紫外線硬化樹脂における硬化反応（重合反応）が不十分になる事態を回避できる。特に、紫外線硬化樹脂は、温度や経年などによってその性質が大きく変化するが、この方法によれば、各処理時点における最適な照射時間で硬化反応を生じさせることができる。
【０１４２】
（蛍光強度の変化量に基づく硬化度についての状態推定）
上述したように、放射される蛍光強度は、紫外線硬化樹脂の重合反応（硬化反応）の反応度合に応じて変化するものと考えられる。そこで、検出される蛍光強度の時間的変化のうち、蛍光強度の変化前後の変化量に基づいて、紫外線硬化樹脂が特定の硬化度に到達した時点を推定する。一例として、蛍光強度の増加開始後において、増加開始前の蛍光強度に対する蛍光強度の差または比が予め設定されたしきい値を超過した時点を見出して、紫外線硬化樹脂が特定の硬化度に到達したとみなすことができる。例えば、判断の基準とする蛍光強度の変化量を適切に選ぶことにより、紫外線硬化樹脂が最大硬化度に到達したとみなすことができる。すなわち、紫外線硬化樹脂において十分に重合反応が生じたと判断する。また、より小さな蛍光強度の変化量を判断の基準とすることにより、紫外線硬化樹脂が最大硬化度よりも小さな特定の硬化度に到達したとみなすこともできる。この場合には、蛍光強度に所定の変化量が生じたことを捉えて、その時点で所望の程度の硬化度まで、例えば紫外線硬化樹脂で仮止めした部材が大きくは動かない程度の硬化度まで、硬化が進行したと判断する。紫外線硬化樹脂の多くは、紫外線照射によりある程度まで重合反応を進行させると、その後は紫外線を照射しなくても連鎖反応によりしだいに硬化が進行する性質を有する。半硬化状態の紫外線硬化樹脂を加熱するとこの連鎖反応が促進される。このような、紫外線硬化樹脂が十分硬化していない段階で紫外線照射をやめる硬化のさせ方は、紫外線硬化樹脂を用いて部材の接着を行なうに際し、紫外線照射による仮止めをしたい場合に利用される。仮止めをした後には、まだ紫外線硬化樹脂が柔らかいので接着される部材の位置の微調整をすることもできる。また、このような硬化のさせ方は、短時間の紫外線照射により接着箇所が半硬化状態とされた多数の製品をまとめて加熱して硬化促進する場合にも利用される。こうすると、硬化箇所毎に最大硬化度にいたるまで紫外線を照射する場合にくらべて、硬化処理全体の時間を短縮できることがある。
【０１４３】
図１６は、蛍光強度の変化量に基づく硬化度についての状態推定を説明するための図である。なお、図１６は、硬化用紫外線５４（図１）の照射開始時点を基準時刻（ゼロ時刻）としている。
【０１４４】
図１６を参照して、時刻ｔ０において硬化用紫外線５４の照射開始後、蛍光強度が増加を開始した時刻をｔ１としたときに、蛍光強度の増加開始前、例えば時刻ｔ０の直後または時刻ｔ１の直前における蛍光強度Ｌ１に対する、蛍光強度の増加開始後の蛍光強度Ｌ２の差ΔＬ（＝Ｌ２−Ｌ１）が予め設定されたしきい値を超過する時刻ｔ２において、紫外線硬化樹脂が最大硬化度に到達したとみなすことができる。
【０１４５】
また、蛍光強度Ｌ１に対する蛍光強度Ｌ２の比（＝Ｌ２／Ｌ１）が予め設定されたしきい値を超過する時刻ｔ２において、紫外線硬化樹脂が最大硬化度に到達したとみなすこともできる。
【０１４６】
図１７は、蛍光強度の変化量に基づく硬化度についての状態推定に係るフローチャートである。なお、図１７に示すフローチャートは、図１３の状態推定処理（ステップ１４）において呼び出されるサブルーチンとして定義することもできる。
【０１４７】
図１７を参照して、ＣＰＵ４０は、硬化用紫外線５４の照射開始直後であるか否かを判断する（ステップＳ１５０）。硬化用紫外線５４の照射開始直後である場合（ステップＳ１５０においてＹＥＳの場合）には、ＣＰＵ４０は、前回蛍光強度に取得した蛍光強度をセットする（ステップＳ１５２）。そして、ＣＰＵ４０は、元の処理に戻る。
【０１４８】
硬化用紫外線５４の照射開始直後でない場合（ステップＳ１５０においてＮＯの場合）には、ＣＰＵ４０は、蛍光強度の増加開始後であるか否かを判断する（ステップＳ１５４）。なお、蛍光強度の増加開始後とは、後述するステップＳ１６０において、ＣＰＵ４０が蛍光速度の増加開始であると判定した後を意味する。
【０１４９】
蛍光強度の増加開始後でない場合（ステップＳ１５４においてＮＯの場合）には、ＣＰＵ４０は、今回取得した蛍光強度と前回蛍光強度との差から変化速度を算出する（ステップＳ１５６）。そして、ＣＰＵ４０は、算出した変化速度がゼロより大きいか否かを判断する（ステップＳ１５８）。算出した変化速度がゼロより大きい場合（ステップＳ１５８においてＹＥＳの場合）には、ＣＰＵ４０は、蛍光強度の増加開始であると判定し（ステップＳ１６０）、その時点の蛍光強度を基準蛍光強度として格納し（ステップＳ１６２）、元の処理に戻る。一方、算出した変化速度がゼロより大きくない場合（ステップＳ１５８においてＮＯの場合）には、ＣＰＵ４０は、元の処理に戻る。なお、蛍光速度の増加開始を判断するための値は、ゼロ以外の予め定められた正の値でもよい。
【０１５０】
蛍光強度の増加開始後である場合（ステップＳ１５４においてＹＥＳの場合）には、ＣＰＵ４０は、基準蛍光強度に対する蛍光強度の変化量が予め設定されたしきい値を超過したか否かを判断する（ステップＳ１６４）。具体的には、ＣＰＵ４０は、基準蛍光強度に対する今回取得した蛍光強度の差がしきい値を超過しているか否か（ステップＳ１６６）、または基準蛍光強度に対する今回取得した蛍光強度の比がしきい値を超過しているか否か（ステップＳ１６８）のうちいずれかを判断する。いずれの判断基準を採用するかは、あらかじめユーザが指定することもできる。そして、基準蛍光強度に対する蛍光強度の変化量が予め設定されたしきい値を超過している場合（ステップＳ１６４においてＹＥＳの場合）には、ＣＰＵ４０は、光紫外線硬化樹脂が最大硬化度に到達したとみなし（ステップＳ１７０）、元の処理に戻る。
【０１５１】
一方、基準蛍光強度に対する蛍光強度の変化量が予め設定されたしきい値を超過していない場合（ステップＳ１６４においてＮＯの場合）には、ＣＰＵ４０は、元の処理に戻る。
【０１５２】
上述した、蛍光強度の変化量に基づく硬化度についての状態推定によれば、紫外線硬化樹脂が最大硬化度に到達した時点を容易に推定できる。これにより、硬化用紫外線５４の照射時間が不足して、紫外線硬化樹脂における硬化反応（重合反応）が不十分になる事態を回避できる。特に、紫外線硬化樹脂は、温度や経年などによってその性質が大きく変化するが、この方法によれば、各処理時点における最適な照射時間で硬化反応を生じさせることができる。
【０１５３】
（蛍光強度の絶対値に基づく硬化度についての状態推定）
上述したように、放射される蛍光強度は、紫外線硬化樹脂の重合反応（硬化反応）の反応度合に応じて変化するものと考えられる。そこで、検出される蛍光強度の時間的変化のうち、蛍光強度の絶対値に基づいて、紫外線硬化樹脂が特定の硬化度に到達した時点を推定する。一例として、検出される蛍光強度が予め設定されたしきい値を超過した時点を見出して、紫外線硬化樹脂が特定の硬化度に到達したとみなすことができる。特定の硬化度は、最大硬化度または最大硬化度よりも小さな値の任意の硬化度でありうることは前述の場合と同様である。
【０１５４】
図１８は、蛍光強度の絶対値に基づく硬化度についての状態推定を説明するための図である。なお、図１８は、硬化用紫外線５４（図１）の照射開始時点を基準時刻（ゼロ時刻）としている。
【０１５５】
図１８を参照して、硬化用紫外線５４の照射開始後、蛍光強度がしきい値Ｌまで増加する時刻ｔｃにおいて、紫外線硬化樹脂が最大硬化度に到達したとみなすことができる。
【０１５６】
図１９は、蛍光強度の絶対値に基づく硬化度についての状態推定に係るフローチャートである。なお、図１９に示すフローチャートは、図１３の状態推定処理（ステップ１４）において呼び出されるサブルーチンとして定義することもできる。
【０１５７】
図１９を参照して、ＣＰＵ４０は、今回取得した蛍光強度がしきい値を超過しているか否かを判断する（ステップＳ２００）。今回取得した蛍光強度がしきい値を超過している場合（ステップＳ２００においてＹＥＳの場合）には、ＣＰＵ４０は、光紫外線硬化樹脂が最大硬化度に到達したとみなし（ステップＳ２０２）、元の処理に戻る。
【０１５８】
一方、今回取得した蛍光強度がしきい値を超過していない場合（ステップＳ２００においてＮＯの場合）には、ＣＰＵ４０は、元の処理に戻る。
【０１５９】
なお、予め設定されるしきい値は、紫外線硬化樹脂の種類および量、ならびに硬化用紫外線５４の照射条件などに応じて変化すると考えられる。そのため、各紫外線硬化樹脂および照射条件毎にしきい値を試験的に求めておく。
【０１６０】
上述した、蛍光強度の絶対値に基づく硬化度についての状態推定によれば、紫外線硬化樹脂が最大硬化度に到達した時点を容易に推定できる。これにより、硬化用紫外線５４の照射時間が不足して、紫外線硬化樹脂における硬化反応（重合反応）が不十分になる事態を回避できる。この方法によれば、比較的安定した条件下で繰り返し硬化作業を行なうような場合に、各処理時点における最適な照射時間で硬化反応を生じさせることができる。
【０１６１】
（基準となる時間的変化との比較による紫外線硬化樹脂の状態推定）
製造ラインなどでは、略同一の照射条件において、同一種類の紫外線硬化樹脂が繰り返し硬化処理される。そのため、紫外線硬化樹脂の種類別に蛍光強度の代表的な時間的変化を予め取得しておき、当該蛍光強度の時間的変化との比較により、紫外線硬化樹脂の状態推定を行なうことが実用的かつ有効的である。
【０１６２】
図２０は、基準となる時間的変化との比較による紫外線硬化樹脂の状態推定を説明するための図である。なお、図２０は、硬化用紫外線５４（図１）の照射開始時点を基準時刻（ゼロ時刻）としている。
【０１６３】
図２０（ａ）は、予め設定された基準となる時間的変化の一例である。
図２０（ｂ）は、図２０（ａ）と同一の照射条件および紫外線硬化樹脂における蛍光強度の時間的変化の一例である。
【０１６４】
図２０（ａ）を参照して、ユーザは、基準となる時間的変化の一例として、紫外線硬化樹脂の相対的な硬化度（最大硬化度を１００％とする）と蛍光強度との関係を予め試験的に取得しておく。なお、このような時間的変化は、紫外線硬化樹脂や状態推定装置の製造者により提供されてもよいし、ユーザにより複数の同一サンプルに対する測定結果から導出してもよい。
【０１６５】
図２０（ａ）の蛍光強度の時間的変化においては、一例として、硬化度５０％において検出される蛍光強度がＬ５０であるとする。また、硬化度が５０％になる時刻はｔｐである。
【０１６６】
図２０（ｂ）を参照して、硬化用紫外線の照射開始後、検出される蛍光強度がＬ５０となる時刻ｔｐにおいて、対象とする紫外線硬化樹脂における硬化度が５０％になったと推定することができる。すなわち、検出される蛍光強度が図２０（ａ）に示す基準となる時間的変化のいずれの位置と対応するのかを判定し、当該対応する位置情報に基づいて、紫外線硬化樹脂の状態（この場合は特定の硬化度になったこと）を推定することができる。
【０１６７】
さらに、時刻ｔｐ以降における蛍光強度の時間的変化が図２０（ａ）に示す基準となる時間的変化と大きく乖離する場合（図２０（ｂ）におけるＮＧ）には、対象とする紫外線硬化樹脂に異常が生じていると推定できる。なお、異常の内容としては、紫外線硬化樹脂の種類誤り、紫外線硬化樹脂の量誤り、紫外線硬化樹脂の品質変化、紫外線硬化樹脂の保管中における意図しない硬化反応の進行、および照射条件（紫外線照射ヘッド部の位置ずれ、照射パワーの誤り、装置故障など）の変化、などが挙げられる。
【０１６８】
図２１は、基準となる時間的変化との比較による紫外線硬化樹脂の状態推定に係るフローチャートである。なお、図２１に示すフローチャートは、図１３の状態推定処理（ステップ１４）において呼び出されるサブルーチンとして定義することもできる。
【０１６９】
図２１を参照して、ＣＰＵ４０は、ユーザなどから入力される紫外線硬化樹脂および照射条件などの特定情報を取得し（ステップＳ２５０）、取得した特定情報に基づいて、記憶部４６などから基準となる蛍光強度の時間的変化を読出す（ステップＳ２５２）。そして、ＣＰＵ４０は、今回取得した蛍光強度が基準となる時間的変化のいずれの位置に対応するのかを判定する（ステップＳ２５４）。
【０１７０】
ＣＰＵ４０は、判定結果に基づいて、基準となる時間的変化の位置から対象とする紫外線硬化樹脂の状態（硬化度）を推定する（ステップＳ２５６）。そして、ＣＰＵ４０は、元の処理に戻る。
【０１７１】
なお、取得した蛍光強度と、基準となる時間的変化との比較には、ある時点における蛍光強度（絶対値）だけではなく、ある時点からの所定期間における蛍光強度の特徴的変化などを抽出して用いることもできる。
【０１７２】
上述した、基準となる時間的変化との比較による紫外線硬化樹脂の状態推定によれば、基準となる時間的変化に対する相対的な紫外線硬化樹脂の状態を容易に推定できる。また、基準となる時間的変化からの乖離の有無を監視することで、紫外線硬化樹脂などの異常を早期に発見することができる。
【０１７３】
（蛍光強度が特定の時間的変化を生じるまでの所要時間に基づく紫外線硬化樹脂の状態推定）
上述した状態推定方法と同様に、略同一の照射条件において、同一種類の紫外線硬化樹脂が繰り返し処理される場合には、予め代表的なサンプルについての蛍光強度の時間的変化を取得しておき、当該蛍光強度の時間的変化との比較により、紫外線硬化樹脂の状態推定を行なうことが実用的かつ有効的である。一例として、蛍光強度の時間的変化において特定の時間的変化が生じるまでの所要時間を取得し、当該所要時間を予め設定された基準値と比較することにより、紫外線硬化樹脂の状態を推定する。
【０１７４】
図２２は、蛍光強度が特定の時間的変化を生じるまでの所要時間に基づく紫外線硬化樹脂の状態推定を説明するための図である。なお、図２２は、硬化用紫外線５４（図１）の照射開始時点を基準時刻（ゼロ時刻）としている。
【０１７５】
図２２（ａ）は、予め設定された基準となる時間的変化の一例である。
図２２（ｂ）は、図２２（ａ）と同一の照射条件および紫外線硬化樹脂における蛍光強度の時間的変化の一例である。
【０１７６】
図２２（ａ）を参照して、特定の時間的変化の一例として、蛍光強度の増加開始に着目し、その増加開始時刻ｔｓを予め取得しておく。なお、特定の時間的変化はいずれであってもよく、その他の例として、蛍光強度の増加に続いて増加速度が低下する時点、蛍光強度の増加に続いて増加が停止する時点、蛍光強度の増加に続いて蛍光強度が減少する時点、増加開始後に増加開始前の蛍光強度に対する蛍光強度の差または比が予め設定されたしきい値を超過した時点、および蛍光強度が予め設定されたしきい値を超過する時点などに着目してもよい。
【０１７７】
図２２（ｂ）を参照して、硬化用紫外線の照射開始後、検出される蛍光強度が時刻ｔ１（ｔ１≒ｔｓ）において増加開始する場合（「ＯＫ」の場合）には、対象とする紫外線硬化樹脂において正常な硬化反応が生じていると推定できる。一方、硬化用紫外線の照射開始後、検出される蛍光強度が時刻ｔ２（ｔ２≫ｔｓ）において増加開始する場合（「ＮＧ」の場合）には、対象とする紫外線硬化樹脂において異常な硬化反応が生じていると推定できる。
【０１７８】
なお、異常の内容としては、紫外線硬化樹脂の種類誤り、紫外線硬化樹脂の量誤り、紫外線硬化樹脂の品質変化、紫外線硬化樹脂の保管中における意図しない硬化反応の進行、および照射条件（紫外線照射ヘッド部の位置ずれ、照射パワーの誤り、装置故障など）の変化、などが挙げられる。
【０１７９】
図２３は、蛍光強度が特定の時間的変化を生じるまでの所要時間に基づく紫外線硬化樹脂の状態推定に係るフローチャートである。なお、図２３に示すフローチャートは、図１３の状態推定処理（ステップ１４）において呼び出されるサブルーチンとして定義することもできる。
【０１８０】
図２３を参照して、ＣＰＵ４０は、ユーザなどから入力される紫外線硬化樹脂および照射条件などの特定情報を取得し（ステップＳ３００）、取得した特定情報に基づいて、記憶部４６などから基準となる特定の時間的変化および所要時間を読出す（ステップＳ３０２）。そして、ＣＰＵ４０は、取得した蛍光強度に特定の時間的変化が生じているか否かを判断する（ステップＳ３０４）。
【０１８１】
取得した蛍光強度に特定の時間的変化が生じている場合（ステップＳ３０４においてＹＥＳの場合）には、ＣＰＵ４０は、硬化用紫外線５４の照射開始からの所要時間を算出する（ステップＳ３０６）。さらに、ＣＰＵ４０は、基準となる所要時間に対する算出した所要時間の偏差が予め設定されたしきい値以上であるか否かを判断する（ステップＳ３０８）。基準となる所要時間に対する算出した所要時間の偏差が予め設定されたしきい値以上でない場合（ステップＳ３０８においてＮＯの場合）には、ＣＰＵ４０は、対象とする紫外線硬化樹脂が正常であると推定する（ステップＳ３１０）。一方、基準となる所要時間に対する算出した所要時間の偏差が予め設定されたしきい値以上である場合（ステップＳ３０８においてＹＥＳの場合）には、ＣＰＵ４０は、対象とする紫外線硬化樹脂が異常であると推定する（ステップＳ３１２）。そして、ＣＰＵ４０は、元の処理に戻る。
【０１８２】
また、取得した蛍光強度に特定の時間的変化が生じていない場合（ステップＳ３０４においてＮＯの場合）には、ＣＰＵ４０は、元の処理に戻る。
【０１８３】
上述した、蛍光強度が特定の時間的変化を生じるまでの所要時間に基づく紫外線硬化樹脂の状態推定によれば、蛍光強度が特定の時間的変化を生じるまでの所要時間を基準値と比較することで、紫外線硬化樹脂の異常を発見することができる。これにより、不良品の大量発生などを抑制でき、生産歩留り向上を実現できる。
【０１８４】
（硬化用紫外線の照射前後における紫外線硬化樹脂の状態推定）
製造ラインなどにおいては、硬化用紫外線の照射前および照射後（完了後）において、紫外線硬化樹脂の状態を推定し、異常の有無を判断できればより効率的な製造が可能となる。すなわち、硬化用紫外線の照射前においては、紫外線硬化樹脂の種類誤り、紫外線硬化樹脂の量誤り、紫外線硬化樹脂の品質変化、および紫外線硬化樹脂の保管中における意図しない硬化反応の進行などを発見することができる。また、硬化用紫外線の照射後においては、紫外線硬化樹脂の種類誤り、紫外線硬化樹脂の量誤り、紫外線硬化樹脂の品質変化、および硬化用紫外線の照射不足あるいは照射過多などを発見することができる。
【０１８５】
図２４は、硬化用紫外線の照射前後における紫外線硬化樹脂の状態推定に係るフローチャートである。
【０１８６】
図２４を参照して、ＣＰＵ４０は、硬化用紫外線照射装置２００からの照射状態信号に基づいて、硬化用紫外線５４の照射前または照射後であるか否かを判断する（ステップＳ３５０）。いずれの判断基準を採用するかは、あらかじめユーザが指定することもできる。硬化用紫外線５４の照射前または照射後でない場合（ステップＳ３５０においてＮＯの場合）には、ＣＰＵ４０は、硬化用紫外線５４の照射前または照射後まで待つ（ステップＳ３５０）。
【０１８７】
硬化用紫外線５４の照射前または照射後である場合（ステップＳ３５０においてＹＥＳの場合）には、ＣＰＵ４０は、硬化用紫外線５４の照射前または照射後に応じた、紫外線硬化樹脂および照射条件などの特定情報を取得し（ステップＳ３５２）、取得した特定情報に基づいて、記憶部４６などから基準となる蛍光強度を読出す（ステップＳ３５４）。そして、ＣＰＵ４０は、蛍光検出用ヘッド部１０４へ照射指令を与える（ステップＳ３５６）。すると、蛍光検出用ヘッド部１０４は、検出用紫外線５０を対象とする紫外線硬化樹脂へ照射する。そして、ＣＰＵ４０は、検出用紫外線５０を受けて、当該紫外線硬化樹脂に含まれる光重合開始剤により放射される蛍光の蛍光強度を蛍光検出用ヘッド部１０４から取得する（ステップＳ３５８）。
【０１８８】
続いて、ＣＰＵ４０は、取得した蛍光強度を記憶部４６へ格納する（ステップＳ３６０）とともに、所定数以上の蛍光強度データが記憶部４６に蓄積されているか否かを判断する（ステップＳ３６２）。所定数以上の蛍光強度データが蓄積されていない場合（ステップＳ３６２においてＮＯの場合）には、ＣＰＵ４０は、ステップＳ３５６〜Ｓ３６２を繰返し実行する。
【０１８９】
所定数以上の蛍光強度データが蓄積されている場合（ステップＳ３６２においてＹＥＳの場合）には、ＣＰＵ４０は、記憶部４６から所定数の蛍光強度データを読出し、平均化処理を実行して、当該時点の蛍光強度を算出する（ステップＳ３６４）。
【０１９０】
さらに、ＣＰＵ４０は、算出した蛍光強度がステップＳ３５４において読出した基準となる蛍光強度に対する算出した当該時点の蛍光強度の偏差が予め設定されたしきい値以上であるか否かを判断する（ステップＳ３６６）。基準となる蛍光強度に対する算出した当該時点の蛍光強度の偏差が予め設定されたしきい値以上でない場合（ステップＳ３６６においてＮＯの場合）には、ＣＰＵ４０は、照射前または照射後の紫外線硬化樹脂が正常であると推定する（ステップＳ３６８）。一方、基準となる蛍光強度に対する算出した当該時点の蛍光強度の偏差が予め設定されたしきい値以上である場合（ステップＳ３６６においてＹＥＳの場合）には、ＣＰＵ４０は、照射前または照射後の紫外線硬化樹脂が異常であると推定する（ステップＳ３７０）。そして、ＣＰＵ４０は、処理を終了する。
【０１９１】
上述した、硬化用紫外線の照射前における紫外線硬化樹脂の状態推定によれば、硬化反応を生じさせる前に紫外線硬化樹脂の異常の有無を検査できる。これにより、当初から異常な紫外線硬化樹脂に対して、硬化用紫外線５４を無駄に照射しなくても済む。したがって、製造ラインなどの生産効率を向上させることができる。
【０１９２】
また、上述した、硬化用紫外線の照射後における紫外線硬化樹脂の状態推定によれば、硬化反応が完了した紫外線硬化樹脂の異常の有無を検査できる。これにより、硬化用紫外線の照射不足あるいは照射過多などの不適合な紫外線硬化樹脂を発見できる。
【０１９３】
（蛍光強度に基づく紫外線硬化樹脂における構造的ストレスの推定）
上述したように、蛍光強度は、硬化用紫外線照射後の紫外線硬化樹脂における構造的ストレスの度合と関連していると考えられる。概略すると、紫外線硬化樹脂における構造的ストレスの蓄積が大きいほど蛍光強度は小さくなる傾向がある。すなわち、硬化用紫外線照射後の紫外線硬化樹脂における蛍光強度が大きいほど、蓄積している構造的ストレスが小さいと考えられる。
【０１９４】
そこで、硬化用紫外線照射後の紫外線硬化樹脂に対して検出される蛍光強度に基づいて、紫外線硬化樹脂における構造的ストレスの状態を推定できる。このように構造的ストレスを推定することで、紫外線硬化樹脂の硬化反応の良否などを判定できる。この結果、硬化不良による剥離や割れなどが生じる可能性のある紫外線硬化樹脂の製品への混入を回避できるようになる。
【０１９５】
図２５は、蛍光強度に基づく紫外線硬化樹脂における構造的ストレスの推定を説明するための図である。なお、図２５は、硬化用紫外線５４（図１）の照射開始時点を基準時刻（ゼロ時刻）としている。
【０１９６】
図２５を参照して、硬化用紫外線の照射終了から所定の期間経過した時点の蛍光強度がＬ２である紫外線硬化樹脂に比較して、蛍光強度がＬ１（Ｌ１＞Ｌ２）である紫外線硬化樹脂の方が構造的ストレスは小さいと推定できる。
【０１９７】
また、多くの実験結果によれば、時間の経過（１〜２日程度）とともに蛍光強度が増加することが判明しており、これは時間の経過にしたがって構造的ストレスが緩和されるためと考えられる。そのため、硬化用紫外線の照射後における紫外線硬化樹脂の蛍光強度を検出することで、構造的ストレスの緩和度合についても推定することができる。
【０１９８】
なお、上述したさまざまな状態推定処理は、一例であって、紫外線硬化樹脂の種類や用途などに応じて、必要な処理を実行することができる。すなわち、すべての処理を実行可能とする必要はなく、いずれか１つの処理を実行可能であっても、本願発明に係る状態推定方法は成立する。
【０１９９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２００】
【図１】この発明の実施の形態に従う紫外線硬化樹脂の状態推定方法を実現する一実施形態の概略構成図である。
【図２】状態推定装置のより詳細な概略構成図である。
【図３】蛍光検出用ヘッド部の光学系を示す概略構成図である。
【図４】蛍光検出における各部の時間波形を示す模式図である。
【図５】ケミテック社製ケミシールＵ−１５４２における蛍光強度と硬化度との関係を示す図である。
【図６】ケミテック社製ケミシールＵ−４０６Ｂにおける蛍光強度と硬化度との関係を示す図である。
【図７】ケミテック社製ケミシールＵ−１４８１における蛍光強度と硬化度との関係を示す図である。
【図８】スリーボンド社製３０６５における蛍光強度と硬化度との関係を示す図である。
【図９】スリーボンド社製３１１４Ｂにおける蛍光強度と硬化度との関係を示す図である。
【図１０】紫外線硬化樹脂の構成成分単体についての蛍光強度の時間波形を示す図である。
【図１１】図８に示すスリーボンド社製３０６５についての硬化用紫外線の照射パワーと蛍光強度との関係を示す図である。
【図１２】図９に示すスリーボンド社製３１１４Ｂについての硬化用紫外線のパワーと蛍光強度との関係を示す図である。
【図１３】この発明の実施の形態に従う状態推定方法に係る全体処理を示すフローチャートである。
【図１４】蛍光強度の変化速度に基づく光重合開始剤についての状態推定を説明するための図である。
【図１５】蛍光強度の変化速度に基づく光重合開始剤についての状態推定に係るフローチャートである。
【図１６】蛍光強度の変化量に基づく硬化度についての状態推定を説明するための図である。
【図１７】蛍光強度の変化量に基づく硬化度についての状態推定に係るフローチャートである。
【図１８】蛍光強度の絶対値に基づく硬化度についての状態推定を説明するための図である。
【図１９】蛍光強度の絶対値に基づく硬化度についての状態推定に係るフローチャートである。
【図２０】基準となる時間的変化との比較による紫外線硬化樹脂の状態推定を説明するための図である。
【図２１】基準となる時間的変化との比較による紫外線硬化樹脂の状態推定に係るフローチャートである。
【図２２】蛍光強度が特定の時間的変化を生じるまでの所要時間に基づく紫外線硬化樹脂の状態推定を説明するための図である。
【図２３】蛍光強度が特定の時間的変化を生じるまでの所要時間に基づく紫外線硬化樹脂の状態推定に係るフローチャートである。
【図２４】硬化用紫外線の照射前後における紫外線硬化樹脂の状態推定に係るフローチャートである。
【図２５】蛍光強度に基づく紫外線硬化樹脂における構造的ストレスの推定を説明するための図である。
【符号の説明】
【０２０１】
６  試料台、８  金属板、１０  環状部材、１２  紫外線硬化樹脂、２０  投光駆動回路、２２  投光素子、２４  ハーフミラー、２６  光フィルタ、２８  受光素子、３０  ＨＰＦ、３２  増幅回路、３４  Ｓ／Ｈ回路、３６  アナログデジタル変換部（ＡＤＣ）、３８  集束レンズ、４２  表示部、４４  操作部、４６  記憶部、４８  照射警告部、５０  検出用紫外線、５２  蛍光、５４  硬化用紫外線、１００  状態推定装置、１０２  状態推定部、１０４  蛍光検出用ヘッド部、２００  硬化用紫外線照射装置、２０２  照射制御部、２０４  紫外線照射ヘッド部。
【図１】
2007248244.tif 000004
【図２】
2007248244.tif 000005
【図３】
2007248244.tif 000006
【図４】
2007248244.tif 000007
【図５】
2007248244.tif 000008
【図６】
2007248244.tif 000009
【図７】
2007248244.tif 000010
【図８】
2007248244.tif 000011
【図９】
2007248244.tif 000012
【図１０】
2007248244.tif 000013
【図１１】
2007248244.tif 000014
【図１２】
2007248244.tif 000015
【図１３】
2007248244.tif 000016
【図１４】
2007248244.tif 000017
【図１５】
2007248244.tif 000018
【図１６】
2007248244.tif 000019
【図１７】
2007248244.tif 000020
【図１８】
2007248244.tif 000021
【図１９】
2007248244.tif 000022
【図２０】
2007248244.tif 000023
【図２１】
2007248244.tif 000024
【図２２】
2007248244.tif 000025
【図２３】
2007248244.tif 000026
【図２４】
2007248244.tif 000027
【図２５】
2007248244.tif 000028